(57)【要約】【課題】向上された磁気特性及び機械的強度を有する鉄基軟磁性体を提供する。【解決手段】所定の第１温度以上の温度において酸素を放出する酸化剤（例えば、５３０℃以上の温度において酸素を放出するＭｎＯ２）とフェライト粉末との混合物を含むフェライト被膜によって表面が被覆された鉄基軟磁性粒子からなる鉄基軟磁性粉末を加圧して圧粉成形体を作製する。この圧粉成形体を不活性雰囲気下で第１温度よりも高く且つ（フェライト被膜の電気的絶縁性が消失する温度である）第２温度よりも低い温度において焼結させる。得られる鉄基軟磁性体は９９Ｗ／ｋｇ以下の鉄損及び１２０ＭＰａ以上の圧環強度を有する。Ｎｉ及び／又はＣｕの酸化物を含むフェライト粉末を用いることにより圧環強度を更に高めることができる。【選択図】図５
2017190510.tif 000002
【特許請求の範囲】
【請求項１】
鉄基軟磁性粒子と、
前記鉄基軟磁性粒子の表面に形成されたフェライト被膜と、
を備える鉄基軟磁性粉末であって、
前記フェライト被膜は、所定の第１温度以上の温度において酸素を放出する酸化剤とフェライト粉末との混合物であるフェライト混合粉末を含む、
鉄基軟磁性粉末。
【請求項２】
請求項１に記載の鉄基軟磁性粉末において、
前記酸化剤は二酸化マンガン（ＭｎＯ２）であり、
前記第１温度は５３０℃である、
鉄基軟磁性粉末。
【請求項３】
請求項１又は請求項２に記載の鉄基軟磁性粉末であって、
前記フェライト粉末はニッケル（Ｎｉ）の酸化物及び銅（Ｃｕ）の酸化物の少なくとも何れか一方を更に含む、
鉄基軟磁性粉末。
【請求項４】
所定の第１温度以上の温度において酸素を放出する酸化剤とフェライト粉末とを混合することにより前記酸化剤と前記フェライト粉末との混合物であるフェライト混合粉末を調製する混合工程と、
前記フェライト混合粉末を含むフェライト被膜によって鉄基軟磁性粒子の表面を被覆することにより前記フェライト被膜が表面に形成された前記鉄基軟磁性粒子である鉄基軟磁性粉末を調製する被覆工程と、
前記鉄基軟磁性粉末を加圧して圧粉成形体を作製する圧粉工程と、
前記第１温度よりも高く且つ前記フェライト粉末と前記鉄基軟磁性粒子との反応により前記フェライト被膜の電気的絶縁性が消失する温度である第２温度よりも低い温度において不活性雰囲気下で前記圧粉成形体を熱処理することにより前記圧粉成形体を構成する前記鉄基軟磁性粉末を焼結させる焼結工程と、
を含む、
鉄基軟磁性体の製造方法。
【請求項５】
請求項４に記載の鉄基軟磁性体の製造方法において、
前記被覆工程において、前記鉄基軟磁性粒子と前記フェライト混合粉末との混合物に機械的エネルギーを作用させることにより、前記鉄基軟磁性粒子の表面に前記フェライト被膜を形成する、
鉄基軟磁性体の製造方法。
【請求項６】
請求項４又は請求項５に記載の鉄基軟磁性体の製造方法において、
前記酸化剤は二酸化マンガン（ＭｎＯ２）であり、
前記第１温度は５３０℃であり、
前記第２温度は７００℃である、
鉄基軟磁性体の製造方法。
【請求項７】
請求項４乃至請求項６の何れか１項に記載の鉄基軟磁性体の製造方法であって、
前記フェライト粉末はニッケル（Ｎｉ）の酸化物及び銅（Ｃｕ）の酸化物の少なくとも何れか一方を更に含む、
鉄基軟磁性体の製造方法。
【請求項８】
フェライト被膜によって表面が被覆された鉄基軟磁性粒子からなる鉄基軟磁性体であって、
１．０Ｔの振幅及び８００Ｈｚの周波数を有する交流磁界を前記鉄基軟磁性体に印加したときに常温において測定される鉄損が９９Ｗ／ｋｇ以下であり、
圧環強度が１２０ＭＰａ以上である、
鉄基軟磁性体。
【請求項９】
請求項８に記載の鉄基軟磁性体であって、
８ｋＡ／ｍの外部磁場における磁束密度が１．６２Ｔ以上であり、
保磁力が２１１Ａ／ｍ以下である、
鉄基軟磁性体。
【請求項１０】
請求項８又は請求項９に記載の鉄基軟磁性体であって、
前記フェライト被膜は、その内部に析出したニッケル（Ｎｉ）及び銅（Ｃｕ）の少なくとも何れか一方の金属を含む、
鉄基軟磁性体。
【発明の詳細な説明】
【技術分野】
【０００１】
本発明は、鉄基軟磁性粉末、鉄基軟磁性体、及び当該鉄基軟磁性体の製造方法に関する。
【背景技術】
【０００２】
当該技術分野においては、従来から、鉄基軟磁性体（圧粉磁心）の磁気特性（例えば、低保磁力、高透磁率、及び低損失）及び機械的強度を向上させるための技術開発が盛んに行われている。
【０００３】
例えば、電気絶縁性無機被膜によって被覆された電磁軟質鉄又は鉄基粉末と上記被膜の分解温度よりも低い気化温度を有し且つ金属を含まない有機潤滑剤との混合物を含む粉末組成物からなる圧粉成形体を、非還元性雰囲気下、上記潤滑剤の気化温度より高く且つ上記被覆の分解温度より低い温度に加熱して上記潤滑剤を除去した後、当該圧粉成形体を、水蒸気中、所定の温度に加熱する電磁軟質複合体部品の製造方法が知られている（特許文献１を参照。）。当該方法によれば、高い機械的強度を有する電磁軟質複合体部品を得ることができる。
【０００４】
更に、Ａｌ、Ｃｒ及びＭｎを含む鉄基軟磁性合金粉とバインダとの混合物から得られた成形体を熱処理して相対的にＡｌの比率が高い酸化物層を上記鉄基軟磁性合金粉の表面に形成させる磁心の製造方法が知られている（特許文献２を参照。）。当該方法によれば、高強度と高比抵抗とを兼備する磁心を得ることができる。
【０００５】
加えて、表面に絶縁皮膜を有する鉄基軟磁性粉末と酸素源放出化合物との混合物の圧縮成形体を加熱して上記鉄基軟磁性粉末の少なくとも表面を上記酸素源放出化合物によって酸化させる圧粉磁心の製造方法が知られている（特許文献３を参照。）。当該方法によれば、上記鉄基軟磁性粉末の表面と上記絶縁皮膜との強固な結合が形成され、高い機械的強度と高い比抵抗（絶縁性）とを兼備する圧粉磁心を得ることができる。
【先行技術文献】
【特許文献】
【０００６】
【特許文献１】特許第４８０１７３４号明細書
【特許文献２】特開２０１５−２２６０００号公報
【特許文献３】特開２０１２−２５３３１７号公報
【発明の概要】
【発明が解決しようとする課題】
【０００７】
上述した特許文献１及び特許文献２に記載の製造方法においては、酸素又は水蒸気が存在する雰囲気下にて鉄基軟磁性粉末を含む成形体を加熱して鉄基軟磁性粉末の表面（即ち、粒界）に酸化物層を形成させることにより、上記成形体の機械的強度を向上させる。しかしながら、これらの製造方法によれば、粒界を介して鉄基軟磁性粒子の内部にも酸素が拡散し、結果として得られる成形体の磁気特性に悪影響を及ぼす虞がある。
【０００８】
特許文献３に記載の製造方法においても、酸化雰囲気下で熱処理を行う場合は上記と同様の問題が発生する。しかしながら、圧縮成形体が酸素源放出化合物を含むため、不活性雰囲気下での熱処理によっても鉄基軟磁性粉末の表面を酸化させることが可能であり、この場合、上記問題は発生しない。しかしながら、特許文献３に記載の製造方法において使用される絶縁皮膜は、比較的低い機械的強度を有する燐酸系化成皮膜及び／又はシリコーン樹脂被膜である。従って、酸化により鉄基軟磁性粉末の表面と絶縁皮膜との強固な結合が形成されても、成形体としての機械的強度を十分に高めることは困難である。
【０００９】
ところで、本発明者は、鉄基軟磁性体の磁気特性及び機械的強度を向上させるための原材料として、フェライト粉末からなる被膜によって表面が被覆された鉄基軟磁性粒子を含む鉄基軟磁性粉末の開発をかねてより進めてきた。このような鉄基軟磁性粉末から製造される鉄基軟磁性体において、フェライト被膜は電気的絶縁性と磁性とを兼備するのみならず、機械的強度の向上に寄与する。
【００１０】
より具体的には、鉄基軟磁性体の製造過程における焼結時に、フェライト被膜を構成するフェライト粉末が被膜化することにより、フェライト被膜と鉄基軟磁性粒子とが反応して強固に結合する。しかしながら、この焼結時に鉄基軟磁性粒子の間を埋めていたフェライト粉末の見掛け体積が減少し、鉄基軟磁性粒子の境界に空隙が生ずる。このため、結果として得られる鉄基軟磁性体の機械的強度を十分に高めることが必要となる。
【００１１】
一方、上記のようなフェライト被覆を有する鉄基軟磁性粉末を前述したように酸化雰囲気下にて加熱して鉄基軟磁性粉末の表面（即ち、粒界）に酸化物層を形成させることにより、上記空隙を埋めて鉄基軟磁性体の機械的強度を向上させることができる。しかしながら、このように酸化雰囲気下にて鉄基軟磁性粉末の成形体を加熱すると、前述した従来技術と同様に、粒界を介して鉄基軟磁性粒子の内部にも酸素が拡散し、結果として得られる鉄基軟磁性体の磁気特性に影響を及ぼす虞がある。
【００１２】
上記のように、当該技術分野においては、鉄基軟磁性体（圧粉磁心）における磁気特性（例えば、低保磁力、高透磁率、及び低損失）及び機械的強度の向上に対する継続的な要求が存在する。
【００１３】
本発明は、上記課題を解決するために為されたものである。即ち、本発明は、鉄基軟磁性体（圧粉磁心）の磁気特性及び機械的強度を向上させることを１つの目的とする。
【課題を解決するための手段】
【００１４】
上記に鑑み、本発明に係る鉄基軟磁性粉末（以降、「本発明粉末」と称される場合がある。）は、鉄基軟磁性粒子と、前記鉄基軟磁性粒子の表面に形成されたフェライト被膜と、を備える鉄基軟磁性粉末である。前記フェライト被膜は、所定の第１温度以上の温度において酸素を放出する酸化剤とフェライト粉末との混合物であるフェライト混合粉末を含む。
【００１５】
更に、本発明に係る鉄基軟磁性体（圧粉磁心）の製造方法（以降、「本発明方法」と称される場合がある。）は、以下に列挙する混合工程、被覆工程、圧粉工程、及び焼結工程を含む。
【００１６】
混合工程：所定の第１温度以上の温度において酸素を放出する酸化剤とフェライト粉末とを混合することにより前記酸化剤と前記フェライト粉末との混合物であるフェライト混合粉末を調製する。
被覆工程：前記フェライト混合粉末を含むフェライト被膜によって鉄基軟磁性粒子の表面を被覆することにより前記フェライト被膜が表面に形成された前記鉄基軟磁性粒子である鉄基軟磁性粉末を調製する。
圧粉工程：前記鉄基軟磁性粉末を加圧して圧粉成形体を作製する。
焼結工程：前記第１温度よりも高く且つ前記フェライト粉末と前記鉄基軟磁性粒子との反応により前記フェライト被膜の電気的絶縁性が消失する温度である第２温度よりも低い温度において不活性雰囲気下で前記圧粉成形体を熱処理することにより前記圧粉成形体を構成する前記鉄基軟磁性粉末を焼結させる。
【００１７】
加えて、本発明粉末を使用する本発明方法によって得られる本発明に係る鉄基軟磁性体（圧粉磁心）（以降、「本発明コア」と称される場合がある。）は、フェライト被膜によって表面が被覆された鉄基軟磁性粒子からなる鉄基軟磁性体である。本発明コアは、１．０Ｔの振幅及び８００Ｈｚの周波数を有する交流磁界を前記鉄基軟磁性体に印加したときに常温において測定される鉄損が９９Ｗ／ｋｇ以下であり、ＪＩＳ  Ｚ  ２５０７に則って測定される圧環強度が１２０ＭＰａ以上である。
【発明の効果】
【００１８】
以上のように、本発明コアは、向上された磁気特性及び機械的強度を有する鉄基軟磁性体である。即ち、本発明によれば、鉄基軟磁性体（圧粉磁心）の磁気特性及び機械的強度を向上させることができる。
【図面の簡単な説明】
【００１９】
【図１】フェライト被膜が酸化剤を含まない鉄基軟磁性粉末を不活性雰囲気（Ａｒフロー）下で５００℃において１０分間に亘って熱処理した参考例に係る鉄基軟磁性体における粉末粒界近傍の組織を示す走査型電子顕微鏡（ＳＥＭ）写真（二次電子像）である。
【図２】フェライト被膜が酸化剤を含まない鉄基軟磁性粉末を不活性雰囲気（Ａｒフロー）下で６００℃において１０分間に亘って熱処理した比較例１に係る鉄基軟磁性体における粉末粒界近傍の組織を示すＳＥＭ写真（二次電子像）である。
【図３】フェライト被膜が酸化剤を含まない鉄基軟磁性粉末を大気雰囲気下で６００℃において１０分間に亘って熱処理した比較例２に係る鉄基軟磁性体の断面組織のＳＥＭ写真（反射電子像）である。
【図４】図３に示した比較例２に係る鉄基軟磁性体における粉末粒界近傍の組織を示すＳＥＭ写真（二次電子像）である。
【図５】フェライト被膜が酸化剤（ＭｎＯ２）を含む鉄基軟磁性粉末を不活性雰囲気（Ａｒフロー）下で６００℃において１０分間に亘って熱処理した実施例１に係る鉄基軟磁性体における粉末粒界近傍の組織を示すＳＥＭ写真（二次電子像）である。
【図６】フェライト被膜が酸化剤（ＭｎＯ２）に加えてニッケル（Ｎｉ）の酸化物を含む鉄基軟磁性粉末を不活性雰囲気（Ａｒフロー）下で６００℃において１０分間に亘って熱処理した実施例２に係る鉄基軟磁性体における粉末粒界近傍の組織を示すＳＥＭ写真（二次電子像）である。
【図７】実施例２に係る鉄基軟磁性体の断面組織の走査型透過電子顕微鏡（ＳＴＥＭ）写真である。
【図８】図７に示したＳＴＥＭ写真においてフェライト被膜中に認められる析出物（Ａ）についてのエネルギー分散型Ｘ線分光法（ＥＤＸ）による分析結果を表すグラフである。
【図９】図７に示したＳＴＥＭ写真におけるフェライト被膜のマトリックス（Ｂ）についてのエネルギー分散型Ｘ線分光法（ＥＤＸ）による分析結果を表すグラフである。
【発明を実施するための形態】
【００２０】
《第１実施形態》
以下、本発明の１つの実施形態に係る鉄基軟磁性粉末（以下、「第１粉末」と称される場合がある。）について説明する。
【００２１】
第１粉末は、鉄基軟磁性粒子と、前記鉄基軟磁性粒子の表面に形成されたフェライト被膜と、を備える鉄基軟磁性粉末である。
【００２２】
鉄基軟磁性粒子の主成分である「鉄」は典型的には純鉄であるが、必ずしも純鉄に限定されない。具体的には、例えば、純鉄、鉄−ケイ素合金、鉄−コバルト合金、鉄−アルミニウム合金、鉄−ケイ素−アルミニウム合金、及び鉄−ニッケル合金からなる群より選択される少なくとも１種を鉄基軟磁性粒子の主成分とすることができる。更に、鉄基軟磁性粒子の主成分である「鉄」は、結果として得られる鉄基軟磁性体の磁気特性に対する悪影響を及ぼさない限りにおいて、極少量の不純物（例えば、窒素（Ｎ）及び酸素（Ｏ）等）を含有していてもよい。
【００２３】
前記フェライト被膜は、所定の第１温度以上の温度において酸素を放出する酸化剤とフェライト粉末との混合物であるフェライト混合粉末を含む。
【００２４】
上記酸化剤は、所定の第１温度以上の温度において酸素を放出することが可能である限り特に限定されない。このような酸化剤として特に好適な酸化剤は二酸化マンガン（ＭｎＯ２）である。二酸化マンガン（ＭｎＯ２）は、５３０℃以上の温度において酸素を放出する。即ち、この場合における第１温度は５３０℃である。二酸化マンガン（ＭｎＯ２）は、後述する焼結工程において加熱されて酸素を放出すると酸化マンガン（ＭｎＯ）となる。この酸化マンガン（ＭｎＯ）は、鉄（Ｆｅ）の酸化物との相性が良く、複合酸化物を生成するので、焼結工程において生ずる酸化物層において孤立すること無く、一様な酸化物となって鉄基軟磁性体の機械的強度の向上に寄与することができる。
【００２５】
上記フェライト粉末もまた特に限定されないが、典型的には、上記フェライト粉末としては、例えば、マグネシウム亜鉛フェライト、マンガン亜鉛フェライト、ニッケル亜鉛フェライト、銅亜鉛フェライト、及びニッケル銅亜鉛フェライト等のスピネルフェライトが選択される。
【００２６】
詳しくは後述するように、本発明に係る鉄基軟磁性体の製造方法により第１粉末を使用して製造される鉄基軟磁性体においては、従来技術に係る鉄基軟磁性体と比べて、磁気特性（具体的には、磁束密度、保持力、及び鉄損）及び機械的強度（具体的には、圧環強度）が向上されている。即ち、鉄基軟磁性体の磁気特性及び機械的強度を向上させるという本発明の１つの目的は、第１粉末によって達成される。
【００２７】
《第２実施形態》
次に、本発明のもう１つの実施形態に係る鉄基軟磁性粉末（以下、「第２粉末」と称される場合がある。）について説明する。第２粉末は、前記フェライト粉末がニッケル（Ｎｉ）の酸化物及び銅（Ｃｕ）の酸化物の少なくとも何れか一方を更に含む点を除き、上述した第１粉末と同様である。
【００２８】
ニッケル（Ｎｉ）の酸化物及び銅（Ｃｕ）の酸化物の少なくとも何れか一方を更に含むフェライト粉末の具体例としては、例えば、ニッケル亜鉛フェライト、銅亜鉛フェライト、及びニッケル銅亜鉛フェライト等を挙げることができる。
【００２９】
詳しくは後述するように、本発明に係る鉄基軟磁性体の製造方法により第２粉末を使用して製造される鉄基軟磁性体は、更に高い機械的強度（具体的には、高い圧環強度）を有する。これは、上記製造方法に含まれる焼結工程において、フェライト被膜の内部にニッケル（Ｎｉ）及び銅（Ｃｕ）の少なくとも何れか一方の金属が析出することに起因するものと考えられる。
【００３０】
《第３実施形態》
以下、本発明のもう１つの実施形態に係る鉄基軟磁性体の製造方法（以下、「第１方法」と称される場合がある。）について説明する。
【００３１】
第１方法は、以下に列挙する混合工程、被覆工程、圧粉工程、及び焼結工程を含む。
【００３２】
混合工程：所定の第１温度以上の温度において酸素を放出する酸化剤とフェライト粉末とを混合することにより前記酸化剤と前記フェライト粉末との混合物であるフェライト混合粉末を調製する。
【００３３】
酸化剤及びフェライト粉末については、上述した第１粉末に関して既に詳細に説明したので、ここでは説明を繰り返さない。また、上記混合工程における酸化剤とフェライト粉末との混合方法は、特に限定されず、当該技術分において周知の種々の混合方法及び混合機を使用することができる。
【００３４】
被覆工程：前記フェライト混合粉末を含むフェライト被膜によって鉄基軟磁性粒子の表面を被覆することにより前記フェライト被膜が表面に形成された前記鉄基軟磁性粒子である鉄基軟磁性粉末を調製する。
【００３５】
上記被覆工程において前記鉄基軟磁性粒子の表面に形成されるフェライト被膜の被覆量及び膜厚は、第１粉末からなる鉄基軟磁性体の用途等に応じて、適宜調整することができる。即ち、フェライト被膜の被覆量及び膜厚は、鉄基軟磁性粒子間の電気的絶縁性を確保することができる連続被膜を形成可能であり且つ第１粉末からなる鉄基軟磁性体に占める鉄基軟磁性粒子の割合が低下して全体としての透磁率の低下及びヒステリシス損失の増大を招なかい程度に適宜調整される。例えば、高い透磁率が要求されるモータのコアの原材料として第１粉末を使用する場合は、フェライト被膜の膜厚は、絶縁性を確保することが可能である限りにおいて、できるだけ薄くすることが望ましい。
【００３６】
フェライト被膜によって鉄基軟磁性粒子の表面を被覆するための具体的な手法は、十分な厚みを有するフェライト被膜を連続的且つ均一に形成して鉄基軟磁性粒子間の絶縁性を十分に達成することが可能である限り、特に限定されない。即ち、第１方法においては、例えば、圧縮、剪断、及び摩擦等の機械的エネルギーを鉄基軟磁性粒子及びフェライト粉末に作用させる被覆方法並びにフェライトのスラリーを鉄基軟磁性粒子に塗布する湿式の被覆方法等を採用することができる。
【００３７】
圧粉工程：前記鉄基軟磁性粉末を加圧して圧粉成形体を作製する。
【００３８】
上記圧粉工程においては、例えば、上記混合工程及び被覆工程を経て製造された（酸化剤含有フェライト被膜が表面に形成された鉄基軟磁性粒子からなる）鉄基軟磁性粉末を金型のキャビティ内に充填する。そして、当該キャビティ内に充填された鉄基軟磁性粉末に加圧することにより圧粉成形体が作製される。この際、例えばステアリン酸亜鉛水溶液等の潤滑剤を使用する温間型潤滑成形法を採用してもよい。鉄基軟磁性粉末の加圧は、周知の加圧装置によって行うことができる。加圧時の荷重（加圧力）が高いほど、圧粉成形体の密度を高くすることができる。
【００３９】
焼結工程：前記第１温度よりも高く且つ前記フェライト粉末と前記鉄基軟磁性粒子との反応により前記フェライト被膜の電気的絶縁性が消失する温度である第２温度よりも低い温度において不活性雰囲気下で前記圧粉成形体を熱処理することにより前記圧粉成形体を構成する前記鉄基軟磁性粉末を焼結させる。
【００４０】
上記焼結工程においては、上記圧粉工程において作製された圧粉成形体を焼結して焼結体とする。圧粉工程における加圧のみでは、フェライト被膜を介した鉄基軟磁性粒子間に強い結合力を達成することはできず、鉄基軟磁性体の機械的強度は低い。しかしながら、焼結によって当該粒子間の結合を強めることにより、鉄基軟磁性体の機械的強度を増大させることができる。また、鉄基軟磁性粒子の表面を被覆しているフェライト被膜は、上述したようにフェライト粉末によって形成されている。焼結工程においては、これらのフェライト粉末同士の結合及び粒子成長が起こる。これもまた、鉄基軟磁性体の機械的強度の向上に寄与する。
【００４１】
また、上記圧粉工程において作製された圧粉成形体においては、圧粉成形時の加圧に起因する歪みが蓄積されているため、そのままの状態ではヒステリシス損失が大きい。上記焼結工程は、この歪みを除去するための焼き鈍し処理としても位置付けられる。これにより、ヒステリシス損失を低減し、第１粉末からなる鉄基軟磁性体全体としての鉄損を低減することができる。
【００４２】
ところで、一般に、フェライト被膜によって表面が被覆された鉄基軟磁性粒子からなる鉄基軟磁性粉末の圧粉成形体においては、上記焼結工程における熱処理温度（焼結温度）が高いほど、焼結体の機械的強度が増大し且つ保磁力が低下する傾向がある。従って、焼結温度が過度に低いと、このような効果を十分に得ることができない。
【００４３】
加えて、上記焼結工程は不活性雰囲気下において行われる。従って、上記焼結工程において鉄基軟磁性粉末の表面（即ち、粒界）に酸化物層を形成させることにより鉄基軟磁性体の機械的強度を向上させるためには、フェライト被膜中に含まれる酸化剤から酸素を放出させる必要がある。従って、上記焼結工程においては、酸化剤が酸素を放出することができる最低温度（即ち、第１温度）よりも高い温度において不活性雰囲気下で圧粉成形体を熱処理する。
【００４４】
一方、焼結温度が過度に高いと、フェライトの還元が進行すると共に鉄基軟磁性粒子の内部酸化が進行し、ＦｅＯ（酸化鉄）が生成される。ＦｅＯは常温で常磁性であり、導電性を有し、強度が低いことから、鉄基軟磁性体中にＦｅＯ相が多量に存在すると、透磁率の低下、渦電流損失の増大、及び機械的強度の低下を招く。つまり、焼結温度を高めると、鉄系軟磁性粒子の粒界にＦｅＯが多量に生成されて、フェライト膜（絶縁膜）が劣化する。このように絶縁膜が劣化すると、鉄系軟磁性粒子間の絶縁性を維持することができず、当該軟磁性体の渦電流損失の増大を招く虞がある。従って、上記焼結工程においては、このようにフェライト粉末と鉄基軟磁性粒子との反応によりフェライト被膜の電気的絶縁性が消失する温度である（即ち、第２温度）よりも低い温度において不活性雰囲気下で圧粉成形体を熱処理する。
【００４５】
以上のように、上記焼結工程においては、第１温度よりも高く且つ第２温度よりも低い温度において不活性雰囲気下で圧粉成形体を熱処理することにより圧粉成形体を構成する鉄基軟磁性粉末を焼結させる。これにより、フェライト粉末と鉄基軟磁性粒子との反応に起因する鉄基軟磁性体の透磁率の低下、渦電流損失の増大及び機械的強度の低下並びにフェライト被膜の電気的絶縁性の劣化を抑制しつつ、フェライト被膜中に含まれる酸化剤から酸素を放出させることができる。その結果、鉄基軟磁性粉末の表面（即ち、粒界）に酸化物層を形成させて、鉄基軟磁性体の機械的強度を向上させることができる。
【００４６】
尚、上述したように、上記のような酸化剤として特に好適な酸化剤は二酸化マンガン（ＭｎＯ２）である。この場合、前記第１温度は５３０℃であり、前記第２温度は７００℃である。即ち、この場合、上記焼結工程においては、５３０℃よりも高く且つ７００℃よりも低い温度において不活性雰囲気下で圧粉成形体を熱処理することにより圧粉成形体を構成する鉄基軟磁性粉末を焼結させる。
【００４７】
〈第２実施形態の変形例１〉
上記被覆工程において、ミクロン（μｍ）オーダーの厚みを有するフェライト被膜を連続的且つ均一に形成して鉄基軟磁性粒子間の絶縁性を十分に達成する観点からは、機械的エネルギーを利用する被覆方法が望ましい。従って、上記第１方法の１つの変形例に含まれる被覆工程においては、前記鉄基軟磁性粒子と前記フェライト混合粉末との混合物に機械的エネルギーを作用させることにより、前記鉄基軟磁性粒子の表面に前記フェライト被膜を形成する。
【００４８】
上記被覆工程において鉄基軟磁性粒子の表面にフェライト膜を形成するための具体的な手法としては、例えば、メカノフュージョン法を挙げることができる。当業者に周知であるように、メカノフュージョン法とは、機械的エネルギーを利用して、ある物質を他の物質の表面に融着させる乾式処理法である。
【００４９】
具体的には、絶縁性の達成に必要な膜厚（被覆量）に対応する比率にて鉄基軟磁性粒子とフェライト粒子とを混合し、内部にプレスヘッドが配設されたロータ内に当該混合粉末を充填する。そして、所定の条件（例えば、ロータ回転数、温度、及び周囲雰囲気）において、このロータを回転させることにより、プレスヘッドとロータの内壁との間で圧縮、剪断、及び摩擦等の機械的エネルギーを当該混合物に作用させる。これにより、所望の膜厚を有するフェライト被膜を鉄基軟磁性粒子の表面に形成することができる。
【００５０】
《第４実施形態》
次に、本発明のもう１つの実施形態に係る鉄基軟磁性体の製造方法（以下、「第２方法」と称される場合がある。）について説明する。第２方法においては、前記フェライト粉末がニッケル（Ｎｉ）の酸化物及び銅（Ｃｕ）の酸化物の少なくとも何れか一方を更に含む。即ち、第２方法において使用される鉄基軟磁性粉末は、上述した「第２粉末」である。この点を除き、第２方法は、上述した第１方法と同様である。
【００５１】
第２粉末について上述したように、ニッケル（Ｎｉ）の酸化物及び銅（Ｃｕ）の酸化物の少なくとも何れか一方を更に含むフェライト粉末の具体例としては、例えば、ニッケル亜鉛フェライト、銅亜鉛フェライト、及びニッケル銅亜鉛フェライト等を挙げることができる。
【００５２】
詳しくは後述するように、第２方法により第２粉末を使用して製造される鉄基軟磁性体は、更に高い機械的強度（具体的には、高い圧環強度）を有する。これは、第２方法に含まれる焼結工程において、フェライト被膜の内部にニッケル（Ｎｉ）及び銅（Ｃｕ）の少なくとも何れか一方の金属が析出することに起因するものと考えられる。
【００５３】
《第５実施形態》
以下、本発明の第５実施形態に係る鉄基軟磁性体（以下、「第１コア」と称される場合がある。）について説明する。
【００５４】
第１コアは、フェライト被膜によって表面が被覆された鉄基軟磁性粒子からなる鉄基軟磁性体である。上記鉄基軟磁性粒子及び上記鉄基軟磁性粒子から第１コアを製造する方法の詳細については既に上述したので、ここでは説明を繰り返さない。
【００５５】
また、第１コアは、１．０Ｔの振幅及び８００Ｈｚの周波数を有する交流磁界を前記鉄基軟磁性体に印加したときに常温において測定される鉄損が９９Ｗ／ｋｇ以下である。この「鉄損」は、当業者に周知であるように、ヒステリシス損失と渦電流損失との和である。第１コアにおいては、上述したフェライト被膜の形成（被覆工程）及び／又は鉄基軟磁性粉末の圧粉成形（圧粉工程）において鉄基軟磁性粒子に作用する応力等に起因する内部歪みが上述した焼結工程における熱処理（焼き鈍し処理）によって緩和される。その結果、第１コアを圧粉磁心として使用するときのヒステリシス損失が低減される。
【００５６】
更に、第１コアの製造方法に含まれる焼結工程においては、フェライト粉末と鉄基軟磁性粒子との反応によりフェライト被膜の電気的絶縁性が消失する温度である第２温度よりも低い温度において不活性雰囲気下で圧粉成形体を熱処理する。従って、フェライト被膜の電気的絶縁性が維持されるので、同様の構成を有する従来技術に係る鉄基軟磁性体と比べて、渦電流損失もまた低減される。その結果、第１コアは９９Ｗ／ｋｇ以下という低い鉄損を達成することができる。
【００５７】
加えて、第１コアは、ＪＩＳ  Ｚ  ２５０７に則って測定される圧環強度が１２０ＭＰａ以上である。これは、上述したように、焼結工程において、フェライト粉末の見掛け体積の減少に起因して鉄基軟磁性粒子の境界に生ずる空隙が、酸化剤から放出される酸素によって生成される酸化物層によって充填されることに起因する。
【００５８】
〈第５実施形態の変形例１〉
また、上記のように焼結工程においては、例えば大気中の酸素ではなく、フェライト被膜に含まれる酸化剤から放出される酸素によって酸化物層が生成される。従って、第１コアにおいては、鉄基軟磁性粒子の内部にまで酸素が拡散し、結果として得られる成形体の磁気特性に悪影響が及ぶ可能性を低減することができる。
【００５９】
その結果、本発明の第５実施形態の好ましい変形例に係る第１コアは、８ｋＡ／ｍの外部磁場における磁束密度が１．６２Ｔ以上であり、保磁力が２１１Ａ／ｍ以下である。
【００６０】
上記のように、第１コアは、向上された磁気特性及び機械的強度を有する鉄基軟磁性体である。このような鉄基軟磁性体は、例えばトランス及びモータ等のコア（圧粉磁心）として好適に使用することができる。
【００６１】
《第６実施形態》
次に、本発明のもう１つの実施形態に係る鉄基軟磁性体（以下、「第２コア」と称される場合がある。）について説明する。第２コアにおいては、前記フェライト被膜は、その内部に析出したニッケル（Ｎｉ）及び銅（Ｃｕ）の少なくとも何れか一方の金属を含む。この点を除き、第２コアは、上述した第１コアと同様である。
【００６２】
上記ニッケル（Ｎｉ）及び銅（Ｃｕ）の少なくとも何れか一方の金属は、焼結工程においてフェライト被膜の内部に析出したものと考えられる。これにより、第２コアは、第一コアと比べて、更に高い機械的強度（具体的には、高い圧環強度）を有する。
【００６３】
〈第６実施形態の変形例１〉
その結果、本発明の第６実施形態の好ましい変形例に係る第２コアは、ＪＩＳ  Ｚ  ２５０７に則って測定される圧環強度が１５１ＭＰａ以上である。
【００６４】
上記のように、第２コアは、更に向上された磁気特性及び機械的強度を有する鉄基軟磁性体である。このような鉄基軟磁性体は、例えばトランス及びモータ等のコア（圧粉磁心）として更に好適に使用することができる。
【００６５】
〈第６実施形態の変形例２〉
更に、本発明の第６実施形態のもう１つの好ましい変形例に係る第２コアにおいては、８ｋＡ／ｍの外部磁場における磁束密度が１．６５Ｔ以上である。即ち、当該変形例に係る第２コアは、より一層向上された磁気特性及び機械的強度を有する鉄基軟磁性体である。このような鉄基軟磁性体は、例えばトランス及びモータ等のコア（圧粉磁心）として更により好適に使用することができる。
【００６６】
以上のように、本発明によれば、鉄基軟磁性体の磁気特性及び機械的強度を向上させることができる。
【実施例】
【００６７】
１．各種鉄基軟磁性体サンプルの製造
（ａ）原材料
各種鉄基軟磁性体サンプルの全てにおいて、鉄基軟磁性粒子として水アトマイズ純鉄粉（ヘガネス・ジャパン株式会社、ＡＢＣ１００．３０）を採用した。以下の表１に列挙するように、参考例、比較例１及び２、並びに実施例１に係るサンプルについてはマグネシウム亜鉛フェライト（ＭｇＺｎ）を、実施例２に係るサンプルについてはニッケル亜鉛フェライト（ＮｉＺｎ）（ＪＦＥケミカル株式会社、ＫＮＩ−１０６）を、そして実施例３に係るサンプルについてはニッケル銅亜鉛フェライト（ＮｉＣｕＺｎ）（戸田工業株式会社、ＦＲＸ−９５２）を、それぞれフェライト粉末として採用した。また、実施例１乃至３に係るサンプルについては、二酸化マンガン（ＭｎＯ２）を酸化剤として採用した。
【００６８】
【表１】
2017190510.tif 000003
【００６９】
（ｂ）鉄基軟磁性粉末の調製
実施例１乃至３に係る各種鉄基軟磁性体サンプルについては、それぞれのフェライト粉末と酸化剤とを１：１の質量比にて混合して、フェライト混合粉末を調製した（混合工程）。
【００７０】
次に、上述した鉄基軟磁性粒子（純鉄粉）１０００ｇに対して各種フェライト粉末（参考例並びに比較例１及び２）及び各種フェライト混合粉末（実施例１乃至３）３ｇをＡｒ雰囲気のグローブボックス内において混合した。その後、上記グローブボックスから混合物を取り出し、メカノフュージョン装置（ホソカワミクロン株式会社製）の内部に充填し、当該装置により、それぞれの鉄基軟磁性粒子の表面にフェライト被膜を被覆して、各種鉄基軟磁性粉末を調製した。尚、何れのサンプルについても、１０００ｒｐｍのロータ回転速度、室温（水冷）、及びＡｒフロー雰囲気において４０分間に亘ってフェライト被覆処理を実施した（被覆工程）。
【００７１】
（ｃ）鉄基軟磁性体の調製
上記のようにして調製された各種鉄基軟磁性粉末（フェライト被膜によって表面が被覆された鉄基軟磁性粒子）を使用して、リング状の鉄基軟磁性体試料（外径：約２０ｍｍφ、内径：約１４ｍｍφ、厚さ：約５ｍｍ）をそれぞれ圧粉成形した（圧粉工程）。圧粉成形には、温間型潤滑成形法（温度：１３０℃、加圧力：１２００ＭＰａ、潤滑剤：ステアリン酸亜鉛水溶液）を採用した。
【００７２】
上記のようにして得られた各種圧粉成形体を、不活性ガス（Ａｒ）雰囲気中、６００℃（但し、参考例のみ５００℃）の温度において１０分間に亘って熱処理（焼き鈍し処理）に付すことにより、参考例、比較例１及び２、並びに実施例１乃至３に係る焼結体（鉄基軟磁性体）をそれぞれ製造した。
【００７３】
２．各種鉄基軟磁性体サンプルの評価
上記のようにして得られた各種鉄基軟磁性体サンプルにつき、以下の（ａ）乃至（ｃ）に列挙する評価をそれぞれ行った（但し、参考例に係るサンプルについては（ｂ）の磁気特性は測定しなかった）。これらの評価結果もまた、上述した各鉄基軟磁性体サンプルの原材料及び熱処理条件と共に、上述した表１に列挙した。
【００７４】
（ａ）粉末粒界の組織観察
各種鉄基軟磁性体サンプルの一部を切り出し、走査型電子顕微鏡（ＳＥＭ）による組織観察を実施した。実施例２に係る鉄基軟磁性体については、その断面組織の走査型透過電子顕微鏡（ＳＴＥＭ）による組織観察及びエネルギー分散型Ｘ線分光（ＥＤＸ：Ｅｎｅｒｇｙ  Ｄｉｓｐｅｒｓｉｖｅ  Ｘ−ｒａｙ  Ｓｐｅｃｔｒｏｍｅｔｒｙ）による元素分析を実施した。
【００７５】
（ｂ）磁気特性
各種鉄基軟磁性体サンプル（但し、参考例を除く）のそれぞれにつき、直流Ｂ−Ｈカーブトレーサ（理研電子株式会社製）を使用して、８ｋＡ／ｍの外部磁場（Ｈｍ）における磁束密度Ｂｍ［Ｔ］及び保磁力Ｈｃ［Ａ／ｍ］を測定した。磁束密度Ｂｍが大きいほど透磁率が高く、保磁力Ｈｃが小さいほど鉄損（ヒステリシス損失）が低いと判断することができる。
【００７６】
また、交流Ｂ−Ｈアナライザー（岩通計測株式会社製）を使用して、１．０Ｔの振幅及び８００Ｈｚの周波数を有する交流磁界を各種鉄基軟磁性体サンプル（但し、参考例を除く）に印加した場合における鉄損を測定し、ヒステリシス損失（ヒス損）と渦電流損失（渦電流損）とに分離した。
【００７７】
（ｃ）圧環強度
ＪＩＳ  Ｚ  ２５０７に則り、各種鉄基軟磁性体サンプルの圧環強度を測定した。
【００７８】
３．各種鉄基軟磁性体サンプルの評価結果
（ａ）参考例
先ず、参考例に係るサンプルについては、図１に示す粉末粒界近傍のＳＥＭ画像からも明らかであるように、比較例１と同様に調製された鉄基軟磁性粉末を使用したにもかかわらず、焼結工程における熱処理温度が５００℃であるために、フェライト被膜と純鉄粉との焼結が殆ど進行せず、フェライト粉末が凝集した状態のまま被膜化（緻密化）も進行しなかった。その結果、圧環強度は約５０ＭＰａに留まった。
【００７９】
（ｂ）比較例１
比較例１に係るサンプルについては、図２に示す粉末粒界近傍のＳＥＭ画像からも明らかであるように、焼結工程における熱処理温度が６００℃であり、フェライト被膜は、純鉄粉との焼結の進行に伴い、緻密な被膜へと変化した。しかしながら、鉄基軟磁性粉末の焼結に伴う体積変化により粉末粒界に空隙が生じている。このため、フェライト被膜と鉄基軟磁性粒子との結合は強いものの、フェライト被膜を介する鉄基軟磁性粒子同士の結合は弱く、圧環強度は８９ＭＰａに留まった。
【００８０】
（ｃ）比較例２
比較例２に係るサンプルは、焼結工程における熱処理を大気雰囲気中において行った点を除き、比較例１と同様の原材料及び条件にて調製されたサンプルである。図３に示す断面組織のＳＥＭ画像からも明らかであるように、比較例２に係るサンプルにおいては、幅広い粉末粒界が確認された。これは、大気雰囲気中での熱処理に起因して、サンプルの表面から粉末粒界を通じて酸素が内部まで進入し、鉄基軟磁性粒子（純鉄粉）の表面を酸化して、酸化物の生成により体積の増加により粉末粒界の幅が広がったと考えられる。その結果、図４に示す粉末粒界近傍のＳＥＭ画像からも明らかであるように、比較例２に係るサンプルにおいては、粉末粒界に空隙は認められず、圧環強度も１３８ＭＰａへと大幅に増大した。
【００８１】
しかしながら、磁気特性については、最大磁束密度（Ｂｍ）の低下及び保磁力（Ｈｃ）の増大が認められた。これは、焼結工程における熱処理を大気雰囲気中において行ったために粉末粒界に酸素が過剰に供給され、鉄基軟磁性粒子（純鉄粉）における不純物としての酸素の濃度が増大したためと考えられる。
【００８２】
（ｄ）実施例１
実施例１に係るサンプルは、フェライト被膜が酸化剤である二酸化マンガン（ＭｎＯ２）を含む点を除き、比較例１と同様の原材料及び条件にて調製されたサンプルである。図５に示す断面組織のＳＥＭ画像からも明らかであるように、実施例１に係るサンプルにおいては、比較例２のような磁気特性の劣化を伴うこと無く、比較例１と比べて圧環強度の向上が認められた。
【００８３】
これは、フェライト被膜に含まれる酸化剤から酸素の放出により、粉末粒界においてのみ限定的な酸化が起こり、鉄基軟磁性粒子における酸素濃度の増大を低減しつつ、粉末粒界における酸化物の生成による強度の向上を達成することができたと考えられる。
【００８４】
（ｅ）実施例２
実施例２に係るサンプルは、フェライト被膜を構成するフェライトがニッケル亜鉛フェライト（ＮｉＺｎ）である点を除き、実施例１と同様の原材料及び条件にて調製されたサンプルである。図６に示す断面組織のＳＥＭ画像からも明らかであるように、実施例２に係るサンプルにおいては、フェライト被膜の中に微小な析出物が存在する。
【００８５】
そこで、上記析出物をＳＴＥＭによって観察し（図７）、析出物（Ａ）及びその周囲のマトリックス（Ｂ）につき、エネルギー分散型Ｘ線分光法（ＥＤＸ）による元素分析を行った。これらのＥＤＸ分析の結果を、それぞれ図８及び図９に示す。析出物（Ａ）の分析結果においてはニッケル（Ｎｉ）に該当するピークが認められるのに対し、マトリックス（Ｂ）の分析結果においてはニッケル（Ｎｉ）に該当するピークは認められなかった。このような分析結果から、上記析出物はニッケル（Ｎｉ）が濃化した金属性の鉄（Ｆｅ）であると判断される。
【００８６】
その結果、実施例２に係るサンプルにおいては、比較例１及び２に係るサンプルと比較して、良好な磁気特性を維持しつつ、圧環強度が大幅に向上した。
【００８７】
（ｆ）実施例３
実施例３に係るサンプルは、フェライト被膜を構成するフェライトがニッケル銅亜鉛フェライト（ＮｉＣｕＺｎ）である点を除き、実施例２と同様の原材料及び条件にて調製されたサンプルである。表１に示す評価結果からも明らかであるように、実施例３に係るサンプルにおいても、比較例１及び２に係るサンプルと比較して、良好な磁気特性を維持しつつ、圧環強度が大幅に向上した。
【００８８】
以上のことから、本発明によれば、高い最大磁束密度（透磁率）及び低い保磁力並びに低い鉄損を維持しつつ、高い機械的強度（圧環強度）を達成し得る鉄基軟磁性体を提供することができることが確認された。更に、ニッケル（Ｎｉ）の酸化物及び銅（Ｃｕ）の酸化物の少なくとも何れか一方を更に含むフェライト粉末を使用することにより、鉄基軟磁性体の機械的強度が更に向上されることも確認された。
【００８９】
以上、本発明を説明することを目的として、特定の構成を有する幾つかの実施態様及び実施例につき、時に添付図面を参照しながら説明してきたが、本発明の範囲は、これらの例示的な実施態様及び実施例に限定されると解釈されるべきではなく、特許請求の範囲及び明細書に記載された事項の範囲内で、適宜修正を加えることが可能であることは言うまでも無い。
【図１】
2017190510.tif 000004
【図２】
2017190510.tif 000005
【図３】
2017190510.tif 000006
【図４】
2017190510.tif 000007
【図５】
2017190510.tif 000008
【図６】
2017190510.tif 000009
【図７】
2017190510.tif 000010
【図８】
2017190510.tif 000011
【図９】
2017190510.tif 000012